(57)【要約】【課題】離型性および画像濃度等の各種性能を維持しながら、こげ性能を向上できる、熱転写受像シートの提供。【解決手段】本発明による熱転写受像シートは、基材と、前記基材上に、多孔質層と、プライマー層と、受容層とを有する熱転写受像シートであって、前記受容層が、樹脂および架橋剤を含み、前記架橋剤が、ガラス転移温度が−２５℃以上のオキサゾリン基含有ポリマーを含むものである。本発明の組成を満たす熱転写受像シートを用いることで、離型性および画像濃度等の各種性能を維持しながら、こげ性能を向上することができる。【選択図】なし【特許請求の範囲】
【請求項１】
基材と、前記基材上に、多孔質層と、プライマー層と、受容層とを有する熱転写受像シートであって、
前記受容層が、樹脂および架橋剤を含み、
前記架橋剤が、ガラス転移温度が−２５℃以上のオキサゾリン基含有ポリマーを含む、熱転写受像シート。
【請求項２】
前記受容層において、前記架橋剤の含有量が、前記樹脂の固形分質量に対して、１〜３０質量％である、請求項１に記載の熱転写受像シート。
【請求項３】
前記受容層が、親水性バインダーをさらに含む、請求項１または２に記載の熱転写受像シート。
【請求項４】
前記親水性バインダーが、ゼラチンである、請求項３に記載の熱転写受像シート。
【請求項５】
前記樹脂が、塩化ビニル系樹脂である、請求項１〜４のいずれか一項に記載の熱転写受像シート。
【請求項６】
前記多孔質層から前記受容層間を構成する全ての層が、水系塗布かつ同時重層塗布方式によって形成される、請求項１〜５のいずれか一項に記載の熱転写受像シート。
【発明の詳細な説明】
【技術分野】
【０００１】
本発明は、基材と、前記基材上に、多孔質層と、プライマー層と、受容層とを有する熱転写受像シートに関する。
【背景技術】
【０００２】
従来、種々の印字方法が知られているが、その中でも熱拡散型転写方式（昇華型熱転写方式）は、昇華性染料を色材としているため、濃度階調を自由に調節でき、中間色や階調の再現性にも優れ、銀塩写真に匹敵する高品質の画像を形成することができる。
【０００３】
この熱拡散型転写方式とは、色素（昇華性染料）を含有する熱転写インクシートと熱転写受像シートとを重ね合わせ、次いで、電気信号によって発熱が制御されるサーマルヘッドによってインクシートを加熱することでインクシート中の色素を受像シートに転写して画像情報の記録を行うものである。このような熱拡散型転写方式が普及するなかで、印画速度の高速化が進んでおり、従来の熱転写インクシートと熱転写受像シートを用いて従来の熱エネルギーを印画しても十分な発色濃度を得られない等の問題が生じている。
【０００４】
さらに、熱拡散型転写方式では、その他の種々の問題も存在している。例えば、受像シートの離型性不足に起因して、印画の際にインクシートが受像シートの受容層表面に貼り付き、印画後にインクシートを画像受容層から剥離する際に、剥離音の発生、走行不良、および画像上の剥離線の発生等の問題が生じている。
【０００５】
そこで、熱転写受像シートの断熱層に架橋剤を添加し、水溶性ポリマーを架橋させる方法が提案されている（例えば、特許文献１を参照）。また、熱転写記録シートの受容層に架橋剤を添加し、水溶性ポリマーを架橋させる方法も提案されている（例えば、特許文献２を参照）。しかしながら、いずれの方法でも、熱転写受像シートのこげについては、評価されていない。
【０００６】
したがって、今尚、離型性および印画物の画像濃度等の各種性能を維持しながら、こげ性能を向上できる、熱転写受像シートの開発が切望されている。
【先行技術文献】
【特許文献】
【０００７】
【特許文献１】特開２００８−２４６７７７号公報
【特許文献２】特開２００７−２２９９８７号公報
【発明の概要】
【発明が解決しようとする課題】
【０００８】
本発明は上記の背景技術に鑑みてなされたものであり、その目的は、離型性および印画物の画像濃度等の各種性能を維持しながら、こげ性能を向上できる、熱転写受像シートを提供することにある。
【課題を解決するための手段】
【０００９】
本発明者らは、上記課題を解決するため、鋭意検討した結果、特定の層構成を有する熱転写受像シートにおいて、受容層に特定の種類の架橋剤を添加することで上記課題を解決できることを知見し、本発明を完成するに至った。
【００１０】
すなわち、本発明は、
基材と、前記基材上に、多孔質層と、プライマー層と、受容層とを有する熱転写受像シートであって、
前記受容層が、樹脂および架橋剤を含み、
前記架橋剤が、ガラス転移温度が−２５℃以上のオキサゾリン基含有ポリマーを含む、熱転写受像シートを提供するものである。
【発明の効果】
【００１１】
本発明の熱転写受像シートによれば、離型性および印画物の画像濃度等の各種性能を維持しながら、こげ性能を向上することができる。
【発明を実施するための形態】
【００１２】
熱転写受像シート
本発明の熱転写受像シートは、基材と、該基材上に、多孔質層と、プライマー層と、受容層とをこの順に有するものである。好ましい態様では、熱転写受像シートは中間層や離型層等のその他の層をさらに有してもよい。
【００１３】
基材
本発明における基材は、受容層を保持するという役割を有するとともに、熱転写時には熱が加えられるため、過熱された状態でも取り扱い上支障のない程度の機械的強度を有する材料であることが好ましい。
【００１４】
このような基材の材料としては、例えば、コンデンサーペーパー、グラシン紙、硫酸紙、またはサイズ度の高い紙、合成紙（ポリオレフィン系、ポリスチレン系）、上質紙、アート紙、コート紙、レジンコート紙、キャストコート紙、壁紙、裏打用紙、合成樹脂又はエマルジョン含浸紙、合成ゴムラテックス含浸紙、合成樹脂内添紙、板紙等、セルロース繊維紙、あるいはポリエステル、ポリアクリレート、ポリカーボネート、ポリウレタン、ポリイミド、ポリエーテルイミド、セルロース誘導体、ポリエチレン、エチレン−酢酸ビニル共重合体、ポリプロピレン、ポリスチレン、アクリル、ポリ塩化ビニル、ポリ塩化ビニリデン、ポリビニルアルコール、ポリビニルブチラール、ナイロン、ポリエーテルエーテルケトン、ポリサルフォン、ポリエーテルサルフォン、テトラフルオロエチレン、パーフルオロアルキルビニルエーテル、ポリビニルフルオライド、テトラフルオロエチレン・エチレン、テトラフルオロエチレン・ヘキサフルオロプロピレン、ポリクロロトリフルオロエチレン、ポリビニリデンフルオライド等のフィルムが挙げられ、また、これらの合成樹脂に白色顔料や充填剤を加えて成膜した白色不透明フィルムも使用でき、特に限定されない。また、上記基材の任意の組み合わせによる積層体も使用できる。代表的な積層体の例として、セルロース繊維紙と合成紙或いはセルロース合成紙とプラスチックフィルムとの合成紙が挙げられる。本発明においては、市販の基材を用いることもでき、例えば、ＲＣペーパー（三菱製紙（株）製、商品名：ＳＴＦ−１５０）等が好ましい。なお、基材厚みは、熱転写受像シートに要求される強度や耐熱性等や、基材として採用した素材の材質に応じて、適宜変更可能であり、具体的に、基材の厚みは、５０μｍ〜１０００μｍの範囲内であることが好ましく、１００μｍ〜３００μｍの範囲内であることがより好ましい。
【００１５】
多孔質層
本発明における多孔質層は、熱転写による画像形成時に加えられた熱が、基材等への伝熱によって損失されることを防止できる断熱性を有するものである。また、多孔質層は、中空粒子を含むものであり、親水性バインダーやその他の添加剤をさらに含んでもよい。好ましい態様によれば、多孔質層は２層以上からなるものであってもよい。多孔質層は、中空粒子を含むことにより、クッション性を備える。ここで、多孔質層のクッション性の程度は、熱転写受像シートの用途等に応じて適宜調整することができるものである。なお、多孔質層のクッション性の程度についても、例えば、多孔質層の厚みを変更することにより任意の範囲に調整することができる。多孔質層の厚みは、断熱性、クッション性等を所望の程度に調整できる範囲内であれば特に限定されるものではないが、１０μｍ〜１００μｍの範囲内であることが好ましく、１０μｍ〜５０μｍの範囲内であることがより好ましい。また、多孔質層の密度は、例えば０．１ｇ／ｃｍ３〜０．８ｇ／ｃｍ３の範囲内、なかでも０．２ｇ／ｃｍ３〜０．７ｇ／ｃｍ３の範囲内であることが好ましい。
【００１６】
中空粒子
本発明で用いる中空粒子の平均粒子径は、好ましくは０．１〜１０μｍ、より好ましくは０．３〜５μｍである。中空粒子の平均粒子径が、上記範囲程度であれば、断熱性およびクッション性を多孔質層に与えることができる。平均粒子径が小さすぎると、中空粒子の使用量が増えコストが高くなり、平均粒子径が大きすぎると、平滑な多孔質層を形成することが困難になるからである。また、中空粒子の平均中空率は、好ましくは２０％以上、より好ましくは３０〜８０％である。中空粒子の平均中空率が、上記範囲程度であれば、断熱性およびクッション性を多孔質層に与えることができる。さらに、樹脂等から構成される有機系中空粒子であってもよく、ガラス等から構成される無機系中空粒子であってもよい。また、上記中空粒子は、架橋中空粒子であってもよい。本発明においては、市販の中空粒子を用いることもでき、例えば、ＨＰ−１０５５、ＨＰ−９１、およびローペイクＳＥ（ロームアンドハース（株）製）、ならびにＭＨ−５０５５（日本ゼオン)等が好ましい。
【００１７】
なお、上記の「平均粒子径」は、「体積平均粒子径」であり、例えば、以下のようにして求めることができる。中空粒子を水中に分散させてなる水分散体を調整し、この中空粒子の水分散体のものを乾燥させて乾燥体となし、その後に透過型電子顕微鏡（日立ハイテクノロジーズ（株）製）にて乾燥体における中空粒子をなす粒子（１００個）を観察して、個々の粒子についてその外面側の直径（外径）を計測し、それらの値を平均して平均粒子径とした。また、「平均中空率」は以下のようにして求めることができる。中空粒子を水中に分散させてなる水分散体を調整し、この中空粒子の水分散体のものを乾燥させて乾燥体となし、その後に透過型電子顕微鏡（日立ハイテクノロジーズ（株）製）にて乾燥体中における中空粒子をなす粒子（１００個）を観察して、個々の粒子についてその内面側の直径（内径）を計測し、それらの値を平均して平均粒子内径とした。そして、平均粒子内径から中空部の体積を定めるとともに、その値を上記平均粒子径から粒子の見掛けの体積で除して１００を乗じることで平均中空率を算出した。
【００１８】
プライマー層
本発明におけるプライマー層は、多孔層と受容層とを良好に接着する役割を有するとともに、高温高湿度環境下における、染料の多孔質層側への移行を防止して画像保存性を向上させる機能を有するものである。好ましい態様では、プライマー層は、中空粒子、樹脂、および親水性バインダーを含むものであり、樹脂としては、アクリル系樹脂を含むものが好ましい。プライマー層の厚みとしては特に限定されるものではないが、例えば１μｍ〜４０μｍであることが好ましく、１μｍ〜２０μｍがより好ましく、１μｍ〜１０μｍがさらに好ましい。
【００１９】
本発明において、アクリル系樹脂とは、アクリル酸またはメタクリル酸のモノマーの重合体もしくはその誘導体、アクリル酸エステルまたはメタクリル酸エステルのモノマーの重合体もしくはその誘導体、アクリル酸またはメタクリル酸のモノマーと他のモノマーとの共重合体もしくはその誘導体、およびアクリル酸エステルまたはメタクリル酸エステルのモノマーと他のモノマーとの共重合体もしくはその誘導体を含むものである。  
【００２０】
本発明の好ましい態様によれば、アクリル系樹脂は、アクリル酸エステルまたはメタクリル酸エステルのモノマーと他のモノマーとの共重合体もしくはその誘導体であるのが好ましい。アクリル酸エステルまたはメタクリル酸エステルのモノマーとしては、例えば、アルキルアクリレートおよびアルキルメタクリレート等、好ましくは、メチルアクリレート、メチルメタクリレート、エチルアクリレート、エチルメタクリレート、ブチルアクリレート、ブチルメタクリレート、ラウリルアクリレート、およびラウリルメタクリレート等を挙げることができる。他のモノマーとしては、例えば、芳香族炭化水素、アリール基含有化合物、アミド基含有化合物、および塩化ビニル等、好ましくは、スチレン、ベンジルスチレン、フェノキシエチルメタクリレート、アクリルアミド、およびメタクリルアミド等を挙げることができる。本発明においては、アルキルアクリレートまたはアルキルメタクリレートと、芳香族炭化水素、アリール基含有化合物、およびアミド基含有化合物からなる群から選択される少なくとも１種の他のモノマーとの共重合体もしくはその誘導体を用いることが特に好ましい。上記のようなモノマーを共重合させることで、濃度および離型性を向上させることができる。なお、２種以上のアクリル系樹脂を混合して用いてもよい。
【００２１】
受容層
本発明における受容層は、熱転写による画像形成時に熱転写インクシートから転写される昇華性染料を受容するとともに、受容した昇華性染料を受容層に保持することで、受容層の面に画像を形成かつ維持することができる。受容層は、樹脂および架橋剤を含むものであり、さらに親水性バインダーを含んでもよい。受容層の形成に用いる樹脂には、アクリル系樹脂、塩化ビニル系樹脂、ポリエチレン、ポリプロピレン等のポリオレフィン系樹脂、ポリ塩化ビニル、塩化ビニル・酢酸ビニル共重合体、ポリ塩化ビニリデン等のハロゲン化ポリマー、ポリ酢酸ビニル、ポリアクリル酸エステル等のビニルポリマー、ポリエチレンテレフタレート、ポリブチレンテレフタレート等のポリエステル系樹脂、ポリスチレン系樹脂、ポリアミド系樹脂、エチレンやプロピレン等のオレフィンと他のビニルモノマーとの共重合体系樹脂、アイオノマー、セルロースジアセテート等のセルロース系樹脂、ポリカーボネート等が挙げられ、特に好ましいものは、塩化ビニル系樹脂である。
【００２２】
架橋剤
本発明における受容層に含まれる架橋剤としては、ガラス転移温度（Ｔｇ）が−２５℃以上、好ましくは０〜８０℃、より好ましくは２０〜６０℃のオキサゾリン基含有ポリマーを含むものが用いられる。Ｔｇが上記範囲内程度のオキサゾリン基含有ポリマーを含む架橋剤を用いることで、オキサゾリン基が塗工層中の成分のカルボキシル基と反応して、樹脂の一部または全部を架橋し、こげ性能や離型性能を向上できる。また、受容層における架橋剤の含有量は、樹脂の固形分質量に対して、好ましくは１〜３０質量％、より好ましくは１〜１５質量％であり、さらにより好ましくは１〜５質量％である。架橋剤の含有量が上記範囲程度であれば、こげ性能や離型性能を向上できる。このように、Ｔｇもしくは添加量のいずれかを（さらに）より好ましい範囲で用いれば、離型性能を維持しつつ、こげ性能をより向上することができる。本発明においては、市販のオキサゾリン基含有ポリマーを含む架橋剤を用いることもでき、例えば、Ｋ−２０３０Ｅ（Ｔｇ＝５０℃、日本触媒（株）製）およびＫ−２０２０Ｅ（Ｔｇ＝０℃、日本触媒（株）製）等が好ましい。なお、上記のオキサゾリン基含有ポリマーを含む架橋剤を、基材の受容層面側において受容層以外の層（例えば多孔質層やプライマー層）のいずれか一層以上もしくは全層にさらに添加してもよい。
【００２３】
親水性バインダー
本発明の好ましい態様によれば、上記の多孔質層、プライマー層、および受容層に含まれる親水性バインダーとしては、ゼラチンおよびその誘導体、ポリビニルアルコール、ポリエチレンオイキサイド、ポリビニルピロリドン、プルラン、カルボキシメチルセルロース、ヒドロキシエチルセルロース、デキストラン、デキストリン、ポリアクリル酸およびその塩、寒天、κ−カラギーナン、λ−カラギーナン、ι−カラギーナン、カゼイン、キサンテンガム、ローカストビーンガム、アルギン酸、ならびにアラビアゴムを挙げることができ、特にゼラチンが好ましい。このような親水性バインダーを用いることで、各層の層間接着性を向上させることができる。特に、水系塗布および同時重層塗布方式により各層を形成する場合には、ゼラチンを用いることで、各塗工液の粘度を所望の範囲に調整し、所望の膜厚を得ることができる。本発明においては、市販のゼラチンを用いることもでき、例えば、ＲＲ、Ｒ、およびＣＬＶ（新田ゼラチン（株）製）等が好ましい。
【００２４】
離型剤
本発明における受容層に含まれる離型剤としては、シリコーンオイル（反応硬化型シリコーンを含む）、リン酸エステル系可塑剤、およびフッ素系化合物を挙げることができ、特にシリコーンオイルが好ましい。シリコーンオイルとしては、ジメチルシリコーン等の各種の変性シリコーンを用いることができる。具体的には、アミノ変性シリコーン、エポキシ変性シリコーン、アルコール変性シリコーン、ビニル変性シリコーン、ウレタン変性シリコーン、ポリエステル変性シリコーン、ポリエーテル変性シリコーン、ポリエステル変性シリコーンオイル、アクリル変性シリコーン、アミド変性シリコーン等を用い、これらを混合したり、各種の反応を用いて重合させて用いることもできる。また、２種以上の離型剤を混合して用いてもよい。このような離型剤を用いることで、印画時に熱転写インクシートと熱転写受像シートの受容層との融着および印画感度低下などの問題を改善することができる。本発明においては、ポリエーテル変性シリコーン型の離型剤を用いることが特に好ましい。ポリエーテル変性シリコーン型の離型剤を２種以上用いてもよく、その他の離型剤と併用しても良い。本発明においては、市販の離型剤を用いることもでき、例えば、ＫＦ６１５ＡおよびＫＦ３５２Ａ（信越化学工業（株）製）、ならびにＦＺ−２１０１（東レダウコーニング（株）製）等が好ましい。
【００２５】
離型層
本発明においては、上記の離型剤を受容層に添加せず、受容層上に別途離型層として設けても良い。
【００２６】
中間層
本発明においては、多孔質層とプライマー層の間やプライマー層と受容層の間に少なくとも１層の中間層を設けてもよい。中間層を設けることで、耐溶剤、高温／高湿下での画像保存時の染料拡散バリア、層間接着、白色付与、基材のギラつき感／ムラの隠蔽、および帯電防止等の機能を付加するこができる。中間層の形成手段としては公知の手段を用いることができ、例えば、中間層に、蛍光増白剤、無機微粒子、中空微粒子、および導電性フィラーやポリアニリンスルホン酸のような有機導電材等を添加する方法が挙げられる。
【００２７】
熱転写受像シートの製造方法
本発明の熱転写受像シートの製造には、公知の製造方法を用いることができる。熱転写受像シートの各層の塗布には、ロールコート、バーコート、グラビアコート、グラビアリバースコート、ダイコート、スライドコート、およびカーテンコート等の公知の方法を用いることができ、スライドコートやカーテンコート等の複数の層を同時重層塗布できる方法が好ましい。本発明においては、多孔質層から受容層間を構成する全ての層を、水系塗布および同時重層塗布方式により形成することで、熱転写受像シートの各層の層間接着性の向上やコスト改善等の効果が得られる。
【００２８】
熱転写インクシート
本発明の熱転写受像シートと共に用いる熱転写インクシートは、基材上に熱拡散性色素を含むインク層を有するものである。このようなものであれば、公知の熱転写インクシートでよく、特に限定されるものではない。
【００２９】
画像形成方法
本発明の熱転写受像シートを用いる画像形成方法においては、熱転写受像シートと、熱拡散性色素を含有する熱転写インクシートとを重ね合わせて、記録信号に応じて加熱することにより、該熱転写インクシートが含有する熱拡散性色素を、該熱転写受像シートに転写することにより画像形成することできる。
【００３０】
このような画像形成方法で用いることのできる熱転写記録装置としては、公知のものを用いることができ、特に限定されない。本発明においては、市販の熱転写記録装置を用いることができ、例えば、昇華型熱転写プリンター（ＡＬＴＥＣＨ  ＡＤＳ（株）製、型式：ＭＥＧＡＰＩＸＥＬIII）が挙げられる。
【実施例】
【００３１】
以下に、実施例と比較例を挙げて本発明をさらに具体的に説明するが、本発明は以下の実施例に限定解釈されるものではない。なお、表記の重量部は固形分で記載し、必要に応じて純水にて希釈した。
【００３２】
実施例１
熱転写受像シート１の作製
基材シートとしてＲＣペーパー（三菱製紙（株）製、商品名：ＳＴＦ−１５０）を用い、下記組成の、多孔質層１形成用塗工液、多孔質層２形成用塗工液、プライマー層形成用塗工液、および受容層形成用塗工液１を４０℃にそれぞれ加熱し、スライドコーティングを用いて、乾燥時の厚みがそれぞれ２μｍ、３μｍ、５μｍ、５μｍとなるように塗布し、５℃にて３０秒間冷却した後、５０℃にて２分間乾燥し、熱転写受像シート１（層構成：基材／多孔質層１／多孔質層２／プライマー層／受容層）を得た。
【００３３】
多孔質層１形成用塗工液の組成
・ＭＨ−５０５５（中空粒子、日本ゼオン（株）製、平均粒子径０．５μｍ）６０重量部
・ＲＲ（ゼラチン、新田ゼラチン（株）製）                              ２０重量部
・ＤＭ８２０（ＭＢＲ、ＤＩＣ（株）製）                                ２０重量部
多孔質層２形成用塗工液の組成
・ＭＨ−５０５５（中空粒子、日本ゼオン（株）製、平均粒子径０．５μｍ）７０重量部
・ＲＲ（ゼラチン、新田ゼラチン（株）製）                              ２５重量部
・ＡＰ４０（水性ポリウレタン、ＤＩＣ（株）製）                          ５重量部
プライマー層形成用塗工液の組成
・ＭＨ−５０５５（中空粒子、日本ゼオン（株）製、平均粒子径０．５μｍ）７０重量部
・ＲＲ（ゼラチン、新田ゼラチン（株）製）                              １５重量部
・ＮＫＪ３００（メタクリル酸エステル・アクリル共重合体、新中村化学工業（株）製）
１５重量部
受容層形成用塗工液１の組成
・ＶＢ９００（塩化ビニル系樹脂、日信化学工業（株）製）              １００重量部
・ＲＲ（ゼラチン、新田ゼラチン（株）製）                              １０重量部
・ＫＦ６１５Ａ（シリコーン系離型剤、信越化学工業（株）製）        １０．５重量部
・Ｋ−２０３０Ｅ（オキサゾリン基含有ポリマー系架橋剤、Ｔｇ＝５０℃、日本触媒（株）製）                                                                  ２重量部
【００３４】
実施例２
熱転写受像シート２の作製
受容層形成用塗工液の組成を下記のとおりにした以外は、実施例１と同様にして熱転写受像シート２を作製した。
受容層形成用塗工液２の組成
・ＶＢ９００（塩化ビニル系樹脂、日信化学工業（株）製）              １００重量部
・ＲＲ（ゼラチン、新田ゼラチン（株）製）                              １０重量部
・ＫＦ６１５Ａ（シリコーン系離型剤、信越化学工業（株）製）        １０．５重量部
・Ｋ−２０３０Ｅ（オキサゾリン基含有ポリマー系架橋剤、Ｔｇ＝５０℃、日本触媒（株）製）                                                                １０重量部
【００３５】
実施例３
熱転写受像シート３の作製
受容層形成用塗工液の組成を下記のとおりにした以外は、実施例１と同様にして熱転写受像シート３を作製した。
受容層形成用塗工液３の組成
・ＶＢ９００（塩化ビニル系樹脂、日信化学工業（株）製）              １００重量部
・ＲＲ（ゼラチン、新田ゼラチン（株）製）                              １０重量部
・ＫＦ６１５Ａ（シリコーン系離型剤、信越化学工業（株）製）        １０．５重量部
・Ｋ−２０２０Ｅ（オキサゾリン基含有ポリマー系架橋剤、Ｔｇ＝０℃、日本触媒（株）製）                                                                    ２重量部
【００３６】
実施例４
熱転写受像シート４の作製
受容層形成用塗工液の組成を下記のとおりにした以外は、実施例１と同様にして熱転写受像シート４を作製した。
受容層形成用塗工液４の組成
・ＶＢ９００（塩化ビニル系樹脂、日信化学工業（株）製）              １００重量部
・ＲＲ（ゼラチン、新田ゼラチン（株）製）                              １０重量部
・ＫＦ６１５Ａ（シリコーン系離型剤、信越化学工業（株）製）        １０．５重量部
・Ｋ−２０２０Ｅ（オキサゾリン基含有ポリマー系架橋剤、Ｔｇ＝０℃、日本触媒（株）製）                                                                  １０重量部
【００３７】
比較例１
熱転写受像シート５の作製
受容層形成用塗工液の組成を下記のとおりにした以外は、実施例１と同様にして熱転写受像シート５を作製した。
受容層形成用塗工液５の組成
・ＶＢ９００（塩化ビニル系樹脂、日信化学工業（株）製）              １００重量部
・ＲＲ（ゼラチン、新田ゼラチン（株）製）                              １０重量部
・ＫＦ６１５Ａ（シリコーン系離型剤、信越化学工業（株）製）        １０．５重量部
・Ｖ０２Ｌ２（カルボジイミド基含有ポリマー系架橋剤、日清紡ケミカル（株）製）
２重量部
【００３８】
比較例２
熱転写受像シート６の作製
受容層形成用塗工液の組成を下記のとおりにした以外は、実施例１と同様にして熱転写受像シート６を作製した。
受容層形成用塗工液６の組成
・ＶＢ９００（塩化ビニル系樹脂、日信化学工業（株）製）              １００重量部
・ＲＲ（ゼラチン、新田ゼラチン（株）製）                              １０重量部
・ＫＦ６１５Ａ（シリコーン系離型剤、信越化学工業（株）製）        １０．５重量部
・ＳＶ（カルボジイミド基含有ポリマー系架橋剤、日清紡ケミカル（株）製）  ２重量部
【００３９】
比較例３
熱転写受像シート７の作製
受容層形成用塗工液の組成を下記のとおりにした以外は、実施例１と同様にして熱転写受像シート７を作製した。
受容層形成用塗工液７の組成
・ＶＢ９００（塩化ビニル系樹脂、日信化学工業（株）製）              １００重量部
・ＲＲ（ゼラチン、新田ゼラチン（株）製）                              １０重量部
・ＫＦ６１５Ａ（シリコーン系離型剤、信越化学工業（株）製）        １０．５重量部
・ヘキサメチレン−１，６−ビス（エチレンウレア）（硬膜剤、特開２００２−４０５９５および特開２００２−６２６１０参照）                                  ２重量部
【００４０】
比較例４
熱転写受像シート８の作製
受容層形成用塗工液の組成を下記のとおり（架橋剤なし）にした以外は、実施例１と同様にして熱転写受像シート８を作製した。
受容層形成用塗工液８の組成
・ＶＢ９００（塩化ビニル系樹脂、日信化学工業（株）製）              １００重量部
・ＲＲ（ゼラチン、新田ゼラチン（株）製）                              １０重量部
・ＫＦ６１５Ａ（シリコーン系離型剤、信越化学工業（株）製）        １０．５重量部
【００４１】
比較例５
熱転写受像シート９の作製
受容層形成用塗工液の組成を下記のとおりにした以外は、実施例１と同様にして熱転写受像シート９を作製した。
受容層形成用塗工液９の組成
・ＶＢ９００（塩化ビニル系樹脂、日信化学工業（株）製）              １００重量部
・ＲＲ（ゼラチン、新田ゼラチン（株）製）                              １０重量部
・ＫＦ６１５Ａ（シリコーン系離型剤、信越化学工業（株）製）        １０．５重量部
・Ｋ−２０１０Ｅ（オキサゾリン基含有ポリマー系架橋剤、Ｔｇ＝−５０℃、日本触媒（株）製）                                                                ５重量部
【００４２】
比較例６
熱転写受像シート１０の作製
受容層形成用塗工液の組成を下記のとおりにした以外は、実施例１と同様にして熱転写受像シート１０を作製した。
受容層形成用塗工液１０の組成
・ＶＢ９００（塩化ビニル系樹脂、日信化学工業（株）製）              １００重量部
・ＲＲ（ゼラチン、新田ゼラチン（株）製）                              １０重量部
・ＫＦ６１５Ａ（シリコーン系離型剤、信越化学工業（株）製）        １０．５重量部
・ヘキサメチレン−１，６−ビス（エチレンウレア）（硬膜剤、特開２００２−４０５９５および特開２００２−６２６１０参照）                                  ４重量部
【００４３】
熱転写受像シートの評価
上記で作製した熱転写受像シート１〜１０について、（１）こげ性能評価、（２）離型性評価、および（３）画像濃度評価を行った。
【００４４】
（１）こげ性能評価
上記で作製した熱転写受像シート１〜１０、昇華型熱転写プリンター（ＡＬＴＥＣＨ  ＡＤＳ（株）製、型式：ＭＥＧＡＰＩＸＥＬIII）、および前記プリンターの純正インクリボンを高温高湿環境下（４０度８５％など）に結露なきよう３時間放置（なじませ）後、その環境下にて黒ベタ画像を印画して、こげレベルを目視にて評価した。なお、本発明において、「こげ」とは、受像紙表面の荒れや凹凸により、画像濃度にムラができることをいう。特に、黒ベタ画像においては顕著に確認される。
・こげレベル評価基準
○：黒ベタ印画物の１／５以下に濃度ムラが発生した。
△：黒ベタ印画物の１／３以下で濃度ムラが発生した。
×：黒ベタ印画物の１／３〜半分以下で濃度ムラが発生した。
【００４５】
（２）離型性評価
あらかじめヘッド温度が３５℃となるまで暖めた昇華型熱転写プリンター（ＡＬＴＥＣＨ  ＡＤＳ（株）製、型式：ＭＥＧＡＰＩＸＥＬIII）にて、作製した熱転写受像シートに黒ベタ画像を印画し、その際に剥離音が聞こえるかどうかを官能評価した。
・評価基準
○：剥離音が聞こえなかった、あるいは機械音にまぎれる程度であった。
△：剥離音が聞こえた。
×：印画できず、リボンと受像紙の貼りつきが発生した。
【００４６】
（３）画像濃度評価
昇華型熱転写プリンター（ＡＬＴＥＣＨ  ＡＤＳ（株）製、型式：ＭＥＧＡＰＩＸＥＬIII）にて、作製した熱転写受像シートに、ＲＧＢ値が１５×ｎ（ｎ＝０〜１７）の１８階調グラデーション画像を印画し、光学濃度計（グレタグマクベス（株）製ｓｐｅｃｔｒｏｌｉｎｏ）による光学反射濃度が最大となる値を測定した。
【００４７】
上記の各評価の結果を表１に示す。本発明の組成を満たす実施例１〜４の熱転写受像シートは、比較例１〜６の熱転写受像シートと比較して、離型性および画像濃度を維持しながら、こげ性能が向上していることがわかる。
【表１】
2011104966.tif 000002